(57)【要約】【課題】直列に配列された複数のロールスタンドを有する冷間タンデム圧延機を用いて、各ロールスタンドの入側にて潤滑油を供給しながら金属板を連続冷間圧延するにあたり、前段のロールスタンドから持ち越される潤滑油の影響によってスリップや焼き付きが発生することを確実かつ安定して防止する。【解決手段】複数のロールスタンドのうち、第１段目のロールスタンドを除く１以上のロールスタンドの入側において、金属板表面に脱脂洗浄剤を供給し、さらにその脱脂洗浄剤供給位置と潤滑油供給位置との間において金属板表面に洗浄水を供給して脱脂洗浄剤を洗い流すことを特徴とする。好ましくは少なくとも最終段のロールスタンドの入側において脱脂洗浄剤の供給とその洗い流しを行う。【選択図】図１
2019089130.tif 000002
【特許請求の範囲】
【請求項１】
直列に配列された複数のロールスタンドを有する冷間タンデム圧延機によって金属板を連続冷間圧延するにあたり、
各ロールスタンドの入側において金属板表面に潤滑油を供給し、
かつ複数のロールスタンドのうち、第１段目のロールスタンドを除く１以上のロールスタンドの入側において、金属板表面に脱脂洗浄剤を供給し、さらにその脱脂洗浄剤供給位置と潤滑油供給位置との間において金属板表面に洗浄水を供給して脱脂洗浄剤を洗い流すことを特徴とする冷間圧延方法。
【請求項２】
請求項１に記載の冷間圧延方法において、
第１段目のロールスタンドを除く前記１以上のロールスタンドとして、最終段のロールスタンド、もしくは最終段のロールスタンド及び最終段から前段側に向けて連続する１以上のロールスタンドが選択されることを特徴とする冷間圧延方法。
【請求項３】
請求項１、請求項２のいずれかの請求項に記載の冷間圧延方法において、
前記脱脂洗浄剤として、ノニオン系の界面活性剤、アニオン系の界面活性剤、カチオン系の界面活性剤のいずれかを含む脱脂洗浄剤を用いることを特徴とする冷間圧延方法。
【請求項４】
請求項１〜請求項３のいずれかの請求項に記載の冷間圧延方法において、
前段のロールスタンドの出側の金属板の表面温度に応じ、その表面温度が、１２０℃±３℃の範囲内の予め定めた選択基準温度未満の場合には、脱脂洗浄剤としてノニオン系の界面活性剤を含む脱脂洗浄剤を用い、前記選択基準温度以上の場合には、脱脂洗浄剤としてアニオン系もしくはカチオン系の界面活性剤を含む脱脂洗浄剤を用いることを特徴とする冷間圧延方法。
【請求項５】
請求項１〜請求項４のいずれかの請求項に記載の冷間圧延方法において、
前記脱脂洗浄剤を金属板表面に供給するにあたり、２流体ノズルを用いて脱脂洗浄剤を気体により霧化して金属板表面に噴射することを特徴とする冷間圧延方法。
【請求項６】
請求項１〜請求項５のいずれかの請求項に記載の冷間圧延方法において、
脱脂洗浄剤洗い流しのための洗浄水の供給位置と潤滑油供給位置との間において、金属板表面から洗浄水を吹き飛ばすために気体を吹き付けることを特徴とする冷間圧延方法。
【請求項７】
直列に配列された冷間圧延用の複数のロールスタンドと、
金属板表面に潤滑油を供給するように各ロールスタンドの入側に配設された潤滑油供給装置と、
前記複数のロールスタンドのうち、第１段目のロールスタンドを除く１以上のロールスタンドの入側であって且つ前記潤滑油供給装置よりも前段のロールスタンドの出側に近い位置に配設された、金属板表面に脱脂洗浄剤を供給するための脱脂洗浄剤供給装置と、
前記脱脂洗浄剤供給装置と前記潤滑油供給装置との間に配設された、金属板表面に洗浄水を供給して脱脂洗浄剤を洗い流すための洗浄水供給装置と
を有することを特徴とする冷間圧延設備。
【請求項８】
請求項７に記載の冷間圧延設備において、
第１段目のロールスタンドを除く前記１以上のロールスタンドが、最終段のロールスタンド、もしくは最終段のロールスタンド及び最終段から前段側に向けて連続する１以上のロールスタンドであることを特徴とする冷間圧延設備。
【請求項９】
請求項７、請求項８のいずれかの請求項に記載の冷間圧延設備において、
さらに、前記洗浄水供給装置と前記潤滑油供給装置との間に、金属板表面から洗浄水を吹き飛ばすために気体を吹き付ける気体吹き付け装置が配設されていることを特徴とする冷間圧延設備。
【発明の詳細な説明】
【技術分野】
【０００１】
本発明は、鋼板等の金属板を冷間タンデム圧延機により冷間圧延する方法、およびその冷間圧延方法の実施に使用される冷間圧延設備に関するものである。
【背景技術】
【０００２】
金属板、例えば鋼板を冷間圧延するにあたっては、ワークロール表面に対する鋼板の焼き付きを防止するため、圧延機のロールバイト入側において鋼板表面に潤滑油を供給することが一般的である。そして複数基のロールスタンドを直列状に配列して、連続的に送られてくる鋼板を各ロールスタンドにより連続的に圧延するタンデム冷間圧延の場合、各ロールスタンドのそれぞれにおける入側に潤滑油供給装置、例えばエマルション噴射ノズルを設置しておき、各ロールスタンド入側で潤滑油を鋼板表面に噴射することが行われている。
そして各ロールスタンド入側における潤滑油供給量（鋼板の単位面積当たりの潤滑油噴射量）は、鋼板表面とワークロール表面との間の摩擦係数が、そのスタンドでの圧下率や圧延速度（ロール周速度）などに応じた適切な値となるように定めておくのが通常である。すなわち、鋼板表面とワークロール表面との間の摩擦係数が大き過ぎれば、鋼板の金属がワークロール表面に凝着する現象、すなわちいわゆる焼き付きが発生し、一方摩擦係数が小さ過ぎれば、ワークロールに対して鋼板が滑る現象、すなわちいわゆるスリップが発生するから、焼付き発生限界とスリップ発生限界との中間の適切な摩擦係数が得られるように、鋼板表面に供給する潤滑油の量を定めておくのが一般的である。
【０００３】
しかしながら、実際のタンデム冷間圧延では、前段のロールスタンドを出た鋼板の表面に、前段のロールスタンド入側で供給された潤滑油の一部が油膜として残存するのが通常である。その場合、次段のロールスタンドの入側で鋼板表面に供給される潤滑油が、前段から持ち越された潤滑油の油膜に重畳されることになる。したがって、次段のロールスタンドで圧延される際の鋼板の表面には、そのロールスタンドの入側で供給された量よりも多い量の潤滑油が存在していることになる。
そして前段のロールスタンドから持ち越された潤滑油によって、次段のロールスタンドで圧延される際に鋼板表面に存在する潤滑油が過剰となれば、次段のロールスタンドでスリップが発生して、鋼板表面に擦り傷が発生し、冷延板製品の外観品質を損なってしまう。
【０００４】
この問題に対処するためには、前段のロールスタンドから持ち越される潤滑油量を推定して、その量を勘案して次段スタンドの入側で供給する潤滑油量を定めることも考えられる。しかしながら実際上は、前段のロールスタンドから持ち越される潤滑油量は一定せず、前段のロールの表面状況や鋼板の表面状況、そのほか圧延条件の変動や板温度等によって大きく変化する。そのため、持ち越される潤滑油量を一律に推定することはできない。したがって前段のロールスタンドから持ち越される潤滑油量を勘案して次段のロールスタンド入側での潤滑油量を設定しようとしても、実際には過剰な量の潤滑油によりスリップが発生したり、逆に潤滑油量が少な過ぎて焼き付きが発生したりする事態を、確実かつ安定して防止することは困難であった。
【先行技術文献】
【特許文献】
【０００５】
【特許文献１】特開２００４―１４８３３２号公報
【発明の概要】
【発明が解決しようとする課題】
【０００６】
本発明は以上の事情を背景としてなされたもので、タンデム冷間圧延におけるスリップの発生および焼き付きの発生を、確実かつ安定して防止し得る冷間圧延方法、及びその実施のための冷間圧延設備を提供することを課題としている。
【課題を解決するための手段】
【０００７】
前述の課題を解決するため、本発明では、基本的には、前段のロールスタンドの出側において、前段のロールスタンドから鋼板に付着したまま持ち出された潤滑油を、脱脂洗浄剤によって鋼板表面からいったん除去して、次段のロールスタンド入側で改めて鋼板表面に潤滑油を供給することを考えた。そしてこのようにすれば、次段のロールスタンドに前段のロールスタンドからの潤滑油が持ち越されないため、次段のスタンド入側での潤滑油供給量については、前段からの持越し潤滑油量を考慮する必要がなく、そのため次段のロールスタンド入側での潤滑油供給量を、鋼板とワークロールとの間の摩擦係数がスリップ発生限界と焼き付き発生限界との間となるように設定すれば、実際にスリップ及び焼き付きの発生を確実に防止することが可能となることを認識した。
【０００８】
なお鋼板の冷間圧延において圧延中に洗浄を実施する技術としては、特許文献１に示される技術がある。しかしながらこの技術は、スラッジの除去のためにバックアップロール表面を圧延油によって洗浄するものであり、本発明とは全く異なる技術である。
【０００９】
すなわち本発明の基本的な態様（第１の態様）の冷間圧延方法は、
直列に配列された複数のロールスタンドを有する冷間タンデム圧延機によって金属板を連続冷間圧延するにあたり、
各ロールスタンドの入側において金属板表面に潤滑油を供給し、
かつ複数のロールスタンドのうち、第１段目のロールスタンドを除く１以上のロールスタンドの入側において、金属板表面に脱脂洗浄剤を供給し、さらにその脱脂洗浄剤供給位置と潤滑油供給位置との間において金属板表面に洗浄水を供給して脱脂洗浄剤を洗い流すことを特徴とするものである。
【００１０】
また本発明の第２の態様の冷間圧延方法は、前記第１の態様の冷間圧延方法において、
第１段目のロールスタンドを除く前記１以上のロールスタンドとして、最終段のロールスタンド、もしくは最終段のロールスタンド及び最終段から前段側に向けて連続する１以上のロールスタンドが選択されることを特徴とするものである。
【００１１】
さらに本発明の第３の態様の冷間圧延方法は、前記第１もしくは第２の態様の冷間圧延方法において、
前記脱脂洗浄剤として、ノニオン系の界面活性剤、アニオン系の界面活性剤、カチオン系の界面活性剤のいずれかを含む脱脂洗浄剤を用いることを特徴とするものである。
【００１２】
さらに本発明の第４の態様の冷間圧延方法は、前記第１〜第３のいずれかの態様の冷間圧延方法において、
前段のロールスタンドの出側の金属板の表面温度に応じ、その表面温度が、１２０℃±３℃の範囲内の予め定めた選択基準温度未満の場合には、脱脂洗浄剤としてノニオン系の界面活性剤を含む脱脂洗浄剤を用い、前記選択基準温度以上の場合には、脱脂洗浄剤としてアニオン系もしくはカチオン系の界面活性剤を含む脱脂洗浄剤を用いることを特徴とするものである。
【００１３】
また本発明の第５の態様の冷間圧延方法は、前記第１〜第４のいずれかの態様の冷間圧延方法において、
前記脱脂洗浄剤を金属板表面に供給するにあたり、２流体ノズルを用いて脱脂洗浄剤を気体により霧化して金属板表面に噴射することを特徴とするものである。
【００１４】
さらに本発明の第６の態様の冷間圧延方法は、前記第１〜第５のいずれかの態様の冷間圧延方法において、
脱脂洗浄剤洗い流しのための洗浄水の供給位置と潤滑油供給位置との間において、金属板表面から洗浄水を吹き飛ばすために気体を吹き付けることを特徴とするものである。
【００１５】
また本発明の第７の態様の冷間圧延設備は、
直列に配列された冷間圧延用の複数のロールスタンドと、
金属板表面に潤滑油を供給するように各ロールスタンドの入側に配設された潤滑油供給装置と、
前記複数のロールスタンドのうち、第１段目のロールスタンドを除く１以上のロールスタンドの入側であって且つ前記潤滑油供給装置よりも前段のロールスタンドの出側に近い位置に配設された、金属板表面に脱脂洗浄剤を供給するための脱脂洗浄剤供給装置と、
前記脱脂洗浄剤供給装置と前記潤滑油供給装置との間に配設された、金属板表面に洗浄水を供給して脱脂洗浄剤を洗い流すための洗浄水供給装置と
を有することを特徴とするものである。
【００１６】
さらに本発明の第８の態様の冷間圧延設備は、前記第７の態様の冷間圧延設備において、
第１段目のロールスタンドを除く前記１以上のロールスタンドが、最終段のロールスタンド、もしくは最終段のロールスタンド及び最終段から前段側に向けて連続する１以上のロールスタンドであることを特徴とするものである。
【００１７】
また本発明の第９の態様の冷間圧延設備は、前記第７もしくは第８の態様の冷間圧延設備において、
前記洗浄水供給装置と前記潤滑油供給装置との間に、金属板表面から洗浄水を吹き飛ばすために気体を吹き付ける気体吹き付け装置が配設されていることを特徴とするものである。
【発明の効果】
【００１８】
本発明によれば、直列に配列された複数のロールスタンドを有するタンデム冷間圧延機を用いて、各ロールスタンドの入側にて潤滑油を供給しながら金属板を連続冷間圧延するにあたり、ロールスタンド間において前段のロールスタンドから持ち越される潤滑油の影響によりスリップや焼き付きが発生することを確実かつ安定して防止することができる。
【図面の簡単な説明】
【００１９】
【図１】本発明の冷間圧延方法を実施するための第１の実施形態の冷間圧延設備を示す模式図である。
【図２】本発明の冷間圧延方法を実施するための第２の実施形態の冷間圧延設備を示す模式図である。
【図３】本発明の冷間圧延方法を実施するための第３の実施形態の冷間圧延設備を示す模式図である。
【図４】本発明の冷間圧延方法についての実施例１で用いた冷間圧延設備を示す模式図である。
【図５】本発明の冷間圧延方法を実施するための第４の実施形態の冷間圧延設備を示す模式図である。
【発明を実施するための形態】
【００２０】
以下に、本発明の実施形態について、図面を参照して詳細に説明する。
【００２１】
図１には、本発明の冷間圧延方法を実施するための第１の実施形態の冷間圧延設備を模式的に示す。
図１においては、一例として、金属板、例えば鋼板２を連続的に冷間圧延するための、冷間圧延用の複数基、例えば５基のロールスタンドＦ１〜Ｆ５を直列状に配列した冷間圧延設備１を示している。各ロールスタンドＦ１〜Ｆ５は、それぞれ上下のワークロール３Ａ、３Ｂと上下のバックアップロール４Ａ、４Ｂとを有する４段圧延機（４Ｈｉミル）で構成されている。そして各ロールスタンドＦ１〜Ｆ５の入側には、鋼板２の上下の板面に潤滑油を供給するための潤滑油供給装置６Ａ、６Ｂが配設されている。これらの潤滑油供給装置６Ａ、６Ｂは、例えば潤滑油原液を水等によってエマルションとした状態で鋼板２の板面に向けて、各ロールスタンドＦ１〜Ｆ５における入側ロールバイトに近い位置で噴射するノズルによって構成される。ここまで説明した構成は、従来の一般的な冷間圧延設備と同様である。
【００２２】
さらに本実施形態における特徴的な構成として、各ロールスタンドＦ１〜Ｆ５のうち、第５段目ロールスタンド(最終ロールスタンド)Ｆ５の入側（言い換えれば第４段目ロールスタンドＦ４の出側）には、潤滑油供給装置６Ａ、６Ｂよりも第４段目ロールスタンドＦ４に近い位置に、鋼板２の上下面に対向するように、上下一対の脱脂洗浄剤供給装置１０Ａ、１０Ｂが配設されている。これらの脱脂洗浄剤供給装置１０Ａ、１０Ｂは、前段のロールスタンド(この例では第４段目ロールスタンド)Ｆ４から鋼板表面に油膜として付着したまま持ち出された潤滑油を除去するためのものであり、後述するように例えばノニオン系活性剤などの界面活性剤を含む脱脂洗浄剤を鋼板の上下両面に供給するように構成されている。具体的には、脱脂洗浄剤供給装置１０Ａ、１０Ｂは２流体ノズルによって構成されて、脱脂洗浄剤を空気や窒素ガスなどのガスによって霧化して、いわゆるガスアトマイズ法により鋼板の上下両面に噴霧する構成とされる。
【００２３】
さらに第５段目ロールスタンドＦ５の入側における、上記の脱脂洗浄剤供給装置１０Ａ、１０Ｂの位置と、第５段目ロールスタンドＦ５との間には、上下一対の洗浄水供給装置１２Ａ、１２Ｂが鋼板２の上下面に対向するように配設されている。これら洗浄水供給装置１２Ａ、１２Ｂは、脱脂洗浄剤供給装置１０Ａ、１０Ｂから鋼板表面に供給された脱脂洗浄剤を洗い流すための水（洗浄水）を、鋼板表面に供給するためのものであり、水を噴出するノズルによって構成される。
【００２４】
さらに第５段目ロールスタンドＦ５の入側における、上記の洗浄水供給装置１２Ａ、１２Ｂと第５段目ロールスタンドＦ５との間には、上下一対の気体吹き付け装置１４Ａ、１４Ｂが鋼板の上下面に対向するように配設されている。これら気体吹き付け装置１４Ａ、１４Ｂは、洗浄水供給装置１２Ａ、１２Ｂによって鋼板表面に供給された洗浄水を吹き飛ばして(吹き流して)除去するためのものであり、例えば乾燥空気などの気体を鋼板表面に吹き付けるブロアによって構成される。
【００２５】
以上のような図１に示される第１の実施形態の冷間圧延設備によって金属板、例えば鋼板２を冷間圧延するにあたっては、図１の左方から被圧延材として鋼板２が第１段目ロールスタンドＦ１に向けて連続的に送給されて、各ロールスタンドＦ１〜Ｆ５の上下のワークロール３Ａ、３Ｂ間を順次通過することにより、所定の圧下率で順次圧下が加えられて減厚され、最終的に第５段目ロールスタンド(最終スタンド) Ｆ５を出て、所定の冷延板製品となる。
【００２６】
ここで、各ロールスタンドＦ１〜Ｆ５の入側では、潤滑油供給装置６Ａ、６Ｂによって鋼板２の表面に潤滑油が例えばエマルションの状態で供給されて、鋼板とワークロールとの間の潤滑がなされる。ここで、各ロールスタンドＦ１〜Ｆ５の出側の鋼板の表面には、前段のロールスタンドの入側で供給された潤滑油の一部が油膜として残留しているのが通常である。
【００２７】
しかるに本実施形態では、特に第４段目ロールスタンドＦ４から出た鋼板２の表面に対して、先ず脱脂洗浄剤供給装置１０Ａ、１０Ｂによって界面活性剤を含む脱脂洗浄剤が例えばガスアトマイズ法によって供給され、これによって、第４段目ロールスタンドＦ４から持ち出されて鋼板表面に残留付着している潤滑油が脱脂洗浄剤中に溶解される。さらにその脱脂洗浄剤は、洗浄水供給装置１２Ａ、１２Ｂから供給される洗浄水によって洗い流される。そして鋼板表面に残る洗浄水は、気体吹き付け装置１４Ａ、１４Ｂから吹き付けられる空気などの気体によって吹き飛ばされる。
【００２８】
このようにして、第４段目ロールスタンドＦ４から出た鋼板２は、第５段目ロールスタンド（最終段ロールスタンド）Ｆ５の入側の潤滑油供給装置６Ａ、６Ｂに至るまでの間に、脱脂洗浄剤供給装置１０Ａ、１０Ｂによる脱脂洗浄剤供給位置、洗浄水供給装置１２Ａ、１２Ｂによる洗浄水供給位置、および気体吹き付け装置１４Ａ、１４Ｂによる気体吹き付け位置をその順に通過し、これによって第４段目ロールスタンドＦ４から鋼板表面に残留して持ち出された潤滑油が洗浄・除去されることになる。
【００２９】
したがって、第５段目ロールスタンド（最終段ロールスタンド）Ｆ５のワークロール３Ａ、３Ｂ間に挿入される際の鋼板表面の潤滑油付着量は、第４段目ロールスタンドＦ４から鋼板に付着して持ち出された潤滑油量にかかわらず、もっぱら第５段目ロールスタンドＦ５の入側で供給される潤滑油の供給量によって決まることになる。そのため、第５段目ロールスタンドＦ５の入側での潤滑油供給装置６Ａ、６Ｂによる潤滑油供給量を調整することによって、第５段目ロールスタンドＦ５のワークロール３Ａ、３Ｂ間に挿入される際の鋼板表面の潤滑油量を調整することが出来る。したがって、焼き付きが発生せずしかもスリップも発生しないような摩擦係数が得られるように、第５段目ロールスタンドＦ５のワークロール３Ａ、３Ｂ間に挿入される際の鋼板表面の潤滑油量を、容易かつ高精度で制御することが出来る。
【００３０】
なお以下の説明では、脱脂洗浄剤供給装置１０Ａ、１０Ｂ、洗浄水供給装置１２Ａ、１２Ｂ、および気体吹き付け装置１４Ａ、１４Ｂをまとめて、「残留潤滑油洗浄・除去手段」と称することがある。
【００３１】
ここで、脱脂洗浄剤としては、界面活性剤として、例えばノニオン（非イオン）系界面活性剤を含む脱脂洗浄剤、あるいはカチオン系界面活性剤、アニオン系界面活性剤、両性界面活性剤などのいわゆるイオン性の界面活性剤を用いたり、あるいはこれらの界面活性剤の２種以上を混合して用いてもよい。
【００３２】
ノニオン（非イオン）系界面活性剤としては、例えばアルキルアミンオキシド、アルキルフェニルエーテルなどが挙げられる。カチオン系界面活性剤としては、例えばアルキルアミン塩、アルキルトリメチルアンモニウムクロライド、アルキルジメチルアンモニウムクロライドなどが挙げられる。アニオン系界面活性剤としては、例えば直鎖アルキルベンゼンスルホン酸ナトリウム、アルキル硫酸ナトリウム、ポリオキシエチレンアルキルエーテル硫酸ナトリウムなどが挙げられる。
【００３３】
なお、いずれの系の界面活性剤を含む脱脂洗浄剤を用いるかは、後に改めて説明するように、前段のロールスタンドの出側の鋼板温度（鋼板表面温度）に応じて選択することが望ましい。
【００３４】
脱脂洗浄剤の供給方法は、基本的には限定されないが、前述のように２流体ノズルを用いて、脱脂洗浄剤を空気もしくは窒素ガスなどの気体によって霧化して鋼板表面に向け噴射する、いわゆるガスアトマイズ法を適用することが好ましい。但し場合によっては、脱脂洗浄剤をそのまま直接鋼板表面に供給する方式を適用することも許容される。
【００３５】
脱脂洗浄剤の供給量は、一基のロールスタンドについて、鋼板の単位表面積当たり、鋼板片面につき４０ｃｃ／ｍ２〜８０ｃｃ／ｍ２とすることが好ましい。またガスアトマイズ法によって脱脂洗浄剤を供給する場合、アトマイズ用のガス圧は０．１ＭＰａ〜０．３ＭＰａとすることが好ましい。
【００３６】
洗浄水供給装置１２Ａ、１２Ｂによる洗浄水の供給量は、鋼板の単位面積当たり、鋼板片面につき６〜８Ｌ／ｍ２程度とすることが好ましい。
さらに気体吹き付け装置１４Ａ、１４Ｂによる空気などの吹き付け圧力は、０．５~０．９ＭＰａ程度とすることが好ましい。
【００３７】
なお図１に示した実施形態では、最終スタンドＦ５の入側（第４段目ロールスタンドＦ４の出側）における潤滑油供給装置６Ａ、６Ｂと、第４段目スタンドＦ４との間に、残留潤滑油洗浄・除去手段として、脱脂洗浄剤供給装置１０Ａ、１０Ｂ、洗浄水供給装置１２Ａ、１２Ｂ、及び気体吹き付け装置１４Ａ、１４Ｂを配設した構成としているが、残留潤滑油洗浄・除去手段は、基本的には、第１段目ロールスタンドを除く各ロールスタンドのうちのいずれか１以上のロールスタンドの入側（前段ロールスタンドの出側）に配設すればよい。
【００３８】
例えば、図２に、第２の実施形態として、最終スタンドＦ５の入側（第４段目ロールスタンドＦ４の出側）と、第４段目ロールスタンドＦ４の入側（第３段目ロールスタンドＦ３の出側）との双方に、それぞれ残留潤滑油洗浄・除去手段として脱脂洗浄剤供給装置１０Ａ、１０Ｂ、洗浄水供給装置１２Ａ、１２Ｂ、及び気体吹き付け装置１４Ａ、１４Ｂを配設した構成を示す。
さらに図３には、第３の実施形態として、第３段目スタンドＦ３の入側（第２段目ロールスタンドＦ２の出側）に、残留潤滑油洗浄・除去手段として脱脂洗浄剤供給装置１０Ａ、１０Ｂ、洗浄水供給装置１２Ａ、１２Ｂ、及び気体吹き付け装置１４Ａ、１４Ｂを配設した構成を示す。
【００３９】
ここで、上記の残留潤滑油洗浄・除去手段による潤滑油の除去を、どのロールスタンドの入側で行うかは、前段側のロールスタンドから鋼板に付着して多量の潤滑油持ち越される可能性が高いと推測されるかによって決定することが好ましい。
その観点からは、第１段目ロールスタンドを除く各ロールスタンドのうちでも、最終ロールスタンドの入側には必ず設置しておくことが好ましい。すなわち、タンデム冷間圧延では、後段のスタンドほど、鋼板の薄肉化が進行して圧延速度が高速となる。また後段のスタンドほど、鋼板保有温度の蓄積と圧延速度の高速化の影響によって鋼板温度が高くなって潤滑油の粘度が低下する。そしてこれらが相俟って、後段のスタンドほど出側に持ち出される潤滑油の量が多くなると考えられるからである。
【００４０】
したがって、第１段目ロールスタンドを除く各ロールスタンドのうち、１基のロールスタンドの入側のみにおいて残留潤滑油洗浄・除去手段による鋼板表面からの潤滑油除去を行う場合は、最終ロールスタンドスタンドの入側に残留潤滑油洗浄・除去手段を設置しておくことが好ましい。その一例が、前述の図１に示した第１の実施形態である。
また、２基以上のロールスタンドスタンドの入側において残留潤滑油洗浄・除去手段による鋼板表面からの潤滑油除去を行う場合は、最終ロールスタンドの側から優先して残留潤滑油洗浄・除去手段を配設することが好ましい。その一例が図２に示した第２の実施形態である。
【００４１】
なお図１〜図３に示した各実施形態の冷間圧延設備では、５基のロールスタンドＦ１〜Ｆ５を配列した冷間圧延設備として示しているが、ロールスタンドの数は５基に限らず、要は２基以上の複数基であればよい。
【００４２】
また本発明の冷間圧延方法を実施するための冷間圧延設備としては、第１段目ロールスタンドを除くすべてのロールスタンドの入側、あるいは第１段目ロールスタンドを除くロールスタンドのうちのいくつかのロールスタンドの入側に、それぞれ脱脂洗浄剤供給装置１０Ａ、１０Ｂ、洗浄水供給装置１２Ａ、１２Ｂ、及び気体吹き付け装置１４Ａ、１４Ｂからなる残留潤滑油洗浄・除去手段を設けておき、且つ各残留潤滑油洗浄・除去手段の作動をＯＮ／ＯＦＦ制御し得るように構成して、操業条件や圧延中における焼き付きの発生状況などに応じて、作動させる残留潤滑油洗浄・除去手段を選択するように構成してもよいことはもちろんである。
【００４３】
以上のところにおいて、脱脂洗浄剤として、ノニオン系界面活性剤、アニオン系界面活性剤、カチオン系界面活性剤のうちのいずれの系の界面活性剤を含むものを用いるかは、入側で鋼板表面に脱脂洗浄剤を供給するロールスタンドに対する前段のロールスタンドの出側の鋼板表面温度に応じて選択することが望ましい。すなわち、鋼板表面温度に応じて界面活性剤を使い分けることが望ましい。
【００４４】
具体的には、前段のロールスタンドの出側の鋼板表面温度について、１２０℃±３℃の範囲内で選択基準温度を定めておく。そして、前段のロールスタンドの出側の鋼板表面温度が、上記の選択基準温度より低い場合には、脱脂洗浄剤としてノニオン系の界面活性剤を含む脱脂洗浄剤を用い、前記選択基準温度以上の場合には、脱脂洗浄剤としてアニオン系もしくはカチオン系の界面活性剤を含む脱脂洗浄剤を用いることが望ましい。
このように鋼板表面温度に応じて界面活性剤を使い分けることが望ましいとする理由は、次の通りである。
【００４５】
本発明者等は、各種の系の界面活性剤を含む脱脂洗浄剤について、鋼板表面温度が脱脂効率に及ぼす影響を調べた。すなわち冷延鋼板を、圧延潤滑油と水の２ｖｏｌ％エマルションに３０秒浸漬してブロワーで風乾させ、鋼板表面に潤滑油膜を形成し、その時点での重量を測定して、脱脂洗浄前重量ＷＡとした。
そして上記の鋼板をヒーターによって１１０℃〜１３０℃の範囲内の種々の温度に加熱し。その後、各温度に加熱した鋼板を、上下のエアーアトマイズによる脱脂洗浄剤の吹き付け部（脱脂洗浄剤供給装置）、及び上下の洗浄水供給装置の間を通過させて、鋼板表面への脱脂洗浄剤の供給及び洗浄を行った。ここで、脱脂洗浄剤としては、ノニオン系の界面活性剤、またはアニオン系の界面活性剤、もしくはカチオン系の界面活性剤を含むものを用いた。また脱脂洗浄剤の供給及び洗浄の条件は、各鋼板温度、各系の界面活性剤で同じ条件とした。
脱脂洗浄後の鋼板をブロワーで風乾させて重量を測定し、脱脂洗浄後重量ＷＢとした。
【００４６】
上記の脱脂洗浄前重量ＷＡと脱脂洗浄後重量ＷＢから、次式により各鋼板温度、各系の界面活性剤における脱脂率Ｐを求めた。
脱脂率Ｐ＝（ＷＡ−ＷＢ）／ＷＢ
このようにして、各系の界面活性剤を用いて、表面温度が異なる鋼板についての脱脂率を調べたところ、次のような結果が得られた。
【００４７】
すなわち、鋼板表面温度が１２０℃前後よりも低い温度域、とりわけ１２０℃−３℃（＝１１７℃）より低い温度域では、ノニオン系の界面活性剤を含む脱脂洗浄剤を用いた場合に、アニオン系もしくはカチオン系の界面活性剤を含む脱脂洗浄剤を用いた場合よりも格段に脱脂率が高くなることが知見された。なお、アニオン系とカチオン系とでは、１２０℃前後よりも低い温度域でほぼ同等の低い脱脂率を示した。
【００４８】
そして鋼板表面温度が１２０℃前後、とりわけ１２０℃±３℃の温度域では、ノニオン系、アニオン系、カチオン系でほぼ同等の脱脂率を示した。
【００４９】
さらに鋼板表面温度が１２０℃前後よりも高い温度域、とりわけ１２０℃＋３℃（＝１２３℃）以上の高い温度域では、ノニオン系で脱脂率が低下する一方、アニオン系、カチオン系では脱脂率が高くなり、脱脂率の絶対値としても、ノニオン系よりもアニオン系、カチオン系の脱脂率が高くなった。なお鋼板表面温度が１２０℃前後よりも高い温度域でアニオン系とカチオン系とを比較すれば、アニオン系の方がカチオン系よりも脱脂率が高くなる（但しノニオン系よりは脱脂率が高い）傾向を示した。
【００５０】
なお上記の実験では、各系の具体的な界面活性剤の種類としては、ノニオン系界面活性剤としてアルキルアミンオキシドを用い、アニオン系界面活性剤として直鎖アルキルベンゼンスルホン酸塩を用い、カチオン系界面活性剤としてアルキルアミン塩を用いたが、その他の各系の界面活性剤を用いた場合でも、上記の結果とほぼ同様な結果を示すことが確認されている。
【００５１】
このように、脱脂洗浄の対象となる鋼板の表面温度によって、各系の界面活性剤の脱脂率が異なり、鋼板表面温度が１２０℃±３℃よりも低い温度域ではノニオン系の界面活性剤を用いた場合に、アニオン系もしくはカチオン系の界面活性剤を用いた場合よりも脱脂率が高く、鋼板表面温度が１２０℃±３℃よりも高い温度域ではアニオン系もしくはカチオン系の界面活性剤を用いた場合に、ノニオン系の界面活性剤を用いた場合よりも脱脂率が高いことが本発明者等の実験により新規に知見された。
【００５２】
そこで、１２０℃±３℃の範囲内で選択基準温度を定めておく。そして、前段のロールスタンドの出側の鋼板表面温度が選択基準温度より低い場合には、脱脂洗浄剤としてノニオン系の界面活性剤を含む脱脂洗浄剤を用い、選択基準温度以上の場合には、脱脂洗浄剤としてアニオン系もしくはカチオン系の界面活性剤を含む脱脂洗浄剤を用いることにより、常に優れた脱脂洗浄効果を得ることが可能になる。
なお、１２０℃±３℃以上の場合、アニオン系、カチオン系のいずれを用いてもよいが、カチオン系よりもアニオン系の方が脱脂率が高いところから、どちらかと言えば、アニオン系界面活性剤を含む脱脂洗浄剤を用いることが好ましい。
【００５３】
上記のように鋼板表面温度によって界面活性剤を使い分けるための設備構成としては、脱脂洗浄剤を鋼板表面に供給するための脱脂洗浄剤供給装置として、例えば２系統の２流体ノズルを、切り替え可能に設けておき、一方の系統のノズルからはノニオン系の界面活性剤を含む脱脂洗浄剤を供給し得るように、また他方の系統のノズルからはアニオン系もしくはカチオン系の界面活性剤を含む脱脂洗浄剤を供給し得るように構成しておけばよい。そして実際の冷間圧延操業において、板温計によって測定された前段のロールスタンド出側の鋼板表面温度に応じて、ノズルを切り替えて、異なる系の脱脂洗浄剤を供給すればよい。
【００５４】
その場合の具体的な設備構成の一例（第４の実施形態）について、４段圧延機（４Ｈｉミル）からなる２基のロールスタンドＦ１、Ｆ２を配列した冷間圧延設備に適用した例として図５に示す。
【００５５】
図５において、第１段目ロールスタンドＦ１の入側及び第２段目ロールスタンドＦ２の入側には、それぞれ上下に潤滑油供給装置６Ａ、６Ｂが配設されており、第１段目ロールスタンドＦ１の出側には、第１段目ロールスタンドＦ１で圧延された鋼板２の表面温度を測定するための板温計１６が設けられている。板温計１６と、第２段目ロールスタンドＦ２の入側の潤滑油供給装置６Ａ、６Ｂとの間には、脱脂洗浄剤供給装置１０Ａ、１０Ｂ、洗浄水供給装置１２Ａ、１２Ｂ、及び気体吹き付け装置１４Ａ、１４Ｂがその順に配設されている。ここで、潤滑油供給装置６Ａ、６Ｂとしては、それぞれ２系統の２流体ノズル１０Ａ１、１０Ａ２；１０Ｂ１，１０Ｂ２が配設されている。そして、一方の系統の２流体ノズル１０Ａ１、１０Ａ２と他方の系統の２流体ノズル；１０Ｂ１，１０Ｂ２は、異なる系の界面活性剤を含む脱脂洗浄剤を供給するように構成され、かついずれの系統の２流体ノズルから脱脂洗浄剤を供給するかを切り替え可能とされている。例えば、一方の系統の２流体ノズル１０Ａ１、１０Ａ２は、ノニオン系の界面活性剤を含む脱脂洗浄剤を供給するように、また他方の系統の２流体ノズル；１０Ｂ１，１０Ｂ２は、アニオン系もしくはカチオン系の界面活性剤を含む脱脂洗浄剤を供給するように構成される。そしていずれの系統の２流体ノズルから脱脂洗浄剤を供給するかは、板温計１６によって測定される第１段目ロールスタンドＦ１の出側の鋼板表面温度に応じて（すなわち１２０℃±３℃の範囲内の予め定めた選択基準温度未満であるか、または選択基準温度以上であるかに応じて）、使用するノズルの系統を切り替えるようになっている。
【００５６】
次に、本発明の方法を鋼板の冷間圧延に適用した実施例について、比較例とともに説明する。
【実施例】
【００５７】
＜実施例１＞
この実施例１は、残留潤滑油洗浄・除去手段の有無がスリップ及び焼き付きの発生に及ぼす影響を調べるために、実験的に２基のロールスタンドでタンデム冷間圧延を行った例である。
すなわち、図４に示しているように、それぞれ４段圧延機（４Ｈｉミル）からなる２基のロールスタンドＦ１、Ｆ２を配列した冷間圧延設備において、第２段目のロールスタンド（言い換えれば最終スタンド）Ｆ２の入側の潤滑油供給装置６Ａ、６Ｂと第１段目ロールスタンドＦ１の出側との間に、脱脂洗浄剤供給装置１０Ａ、１０Ｂ、洗浄水供給装置１２Ａ、１２Ｂ及び気体吹き付け装置１４Ａ、１４Ｂからなる残留潤滑油洗浄・除去手段を設置して、タンデム冷間圧延を行った。なお潤滑油原液としては、タンデム冷間圧延で広く使用されている合成エステル系潤滑油（日本クエーカー・ケミカル（株）製の圧延潤滑油：品番Ｑ−３０００）を用いた。
【００５８】
圧延条件は、次の通りである。
・被圧延材：板厚２ｍｍのＳＰＣＣ鋼板
・第１段目ロールスタンドＦ１：圧下率３０％、出側板厚１．４ｍｍ、圧延速度５．１ｍ／ｍｉｎ
・第２段目ロールスタンドＦ２：圧下率３０％、出側板厚０．９８ｍｍ、圧延速度７．１ｍ／ｍｉｎ
なお第１段目ロールスタンドＦ１の出側の鋼板表面温度は、約９０℃である。
【００５９】
潤滑油としては、いずれのスタンドでも、前記潤滑油原液の２ｖｏｌ％エマルションを用いた。
脱脂洗浄剤供給装置１０Ａ、１０Ｂとしては２流体ノズルを用い、ノニオン系界面活性剤であるアルキルアミンオキシドを含む脱脂洗浄剤を空気により霧化して、ガスアトマイズ法によって鋼板の上下の表面に噴霧した。
【００６０】
表１のＮｏ．１〜Ｎｏ．５に示すように、各ロールスタンド入側における潤滑条件、及び第２段目スタンドの入側における洗浄条件を種々変化させた。すなわち、第１段目ロールスタンドＦ１については、Ｎｏ．１〜Ｎｏ．５のいずれの条件でも入側において潤滑油を供給し、それぞれ潤滑油供給量（表１中の潤滑油供給量は鋼板片面あたりで示す）を３段階に変化させた。第２段目ロールスタンドＦ２については、その入側に潤滑油を供給する場合（Ｎｏ．１、Ｎｏ．４．Ｎｏ．５）には、Ｎｏ．１では潤滑油供給量を３段階に変化させ、Ｎｏ．４．Ｎｏ．５は潤滑油供給量を１段階のみとした。また第２段目ロールスタンドＦ２の入側の脱脂洗浄剤供給装置１０Ａ、１０Ｂによるガスアトマイズ法での脱脂洗浄剤の供給は、鋼板の単位面積当たりの脱脂洗浄剤供給量を、鋼板片面あたり４０ｃｃ／ｍ２とし、アトマイズガス圧は０．３ＭＰaとした。
【００６１】
なお第２段目ロールスタンドＦ２の入側で脱脂洗浄剤供給装置１０Ａ、１０Ｂにより脱脂洗浄剤を供給する場合は、洗浄水供給装置１２Ａ、１２Ｂを作動させて脱脂洗浄剤の洗い流しを行うとともに、気体吹き付け装置１４Ａ、１４Ｂを作動させて乾燥空気の吹き付けによる洗浄水の吹き飛ばし（水切り）を行った。洗浄水供給装置１２Ａ、１２Ｂによる洗浄水の供給量は、鋼板の単位面積当たり８Ｌ／ｍ２とし、気体吹き付け装置１４Ａ、１４Ｂによる乾燥空気の吹き付け量は、鋼板の単位面積当たり３００Ｌ／ｍ２とした。
【００６２】
各条件Ｎｏ．１〜Ｎｏ．５によって圧延した際の、第２段目ロールスタンドでのスリップ発生状況と、焼き付き発生状況を調べたので、その結果を各条件に対応して表１中に示す。なおスリップ発生状況は、スリップによる鋼板の擦り傷の発生の有無によって調べ、また焼き付き発生状況は、ワークロール表面への鋼板金属の凝着の有無によって調べた。
【００６３】
【表１】
2019089130.tif 000003
【００６４】
Ｎｏ．１は、第１段目スタンドＦ１の入側で、比較的少量（２〜８Ｌ／ｍｉｎ）の潤滑油を供給し、第１段目スタンドＦ１の出側で鋼板を洗浄せずに、第２段目スタンドＦ２の入側で潤滑油を供給した比較例である。この場合、第１段目、第２段目スタンドでの潤滑油量が８Ｌ／ｍｉｎでは、焼き付きは発生しなかったが、第２段目スタンドでスリップが発生した。一方、第１段目、第２段目スタンドでの潤滑油量を２Ｌ／ｍｉｎに減少させれば、スリップは発生しなかったが、第２段目スタンドで焼付きが発生した。第１段目、第２段目スタンドでの潤滑油量が、中間の４Ｌ／ｍｉｎでは、スリップや焼付きは起きなかった。
【００６５】
Ｎｏ．２は、第１段目スタンドＦ１の入側で比較的多量（４〜１０Ｌ／ｍｉｎ）の潤滑油を供給し、第１段目スタンドＦ１の出側で鋼板を洗浄せず、しかも第２段目スタンドＦ２の入側で潤滑油を供給しなかった比較例である。この場合、第１段目スタンドでの潤滑油量が１０Ｌ／ｍｉｎでは、焼き付きは発生しなかったが、第２段目スタンドでスリップが発生した。第１段目スタンドでの潤滑油量を４Ｌ／ｍｉｎに減少させれば、スリップは発生しなかったが、第２段目スタンドで焼付きが発生した。第１段目スタンドでの潤滑油量が中間の６Ｌ／ｍｉｎでは、スリップや焼付きは起きなかった。
【００６６】
Ｎｏ．３は、第１段目スタンドＦ１の入側で比較的少量（２〜８Ｌ／ｍｉｎ）の潤滑油を供給し、第１段目スタンドＦ１の出側で鋼板を洗浄して、第２段目スタンドＦ２の入側で潤滑油を供給しなかった比較例である。この場合、スリップは発生しなかったが、第１段目スタンドでの潤滑油量にかかわらず、第２段目スタンドで焼き付きが発生した。
【００６７】
Ｎｏ．４は、第１段目スタンドＦ１の入側で、比較的少量（２〜８Ｌ／ｍｉｎ）の潤滑油を供給し、第１段目スタンドＦ１の出側で鋼板を洗浄して、第２段目スタンドＦ２の入側で潤滑油を供給した本発明例である。この場合は、第１段目スタンドの潤滑油供給量にかかわらず、第２段目スタンドの潤滑油供給量が４Ｌ／ｍｉｎでスリップや焼付きが発生しなかった。
【００６８】
Ｎｏ．５は、第１段目スタンドＦ１の入側で、比較的多量（４〜１０Ｌ／ｍｉｎ）の潤滑油を供給し、第１段目スタンド出側で鋼板を洗浄して、第２段目スタンド入側で潤滑油を供給した本発明例である。この場合は、第１段目スタンドの潤滑油供給量にかかわらず、第２段目スタンドの潤滑油供給量が４Ｌ／ｍｉｎでスリップや焼付きが発生しなかった。
【００６９】
さらにこれらの実施例１の結果について、次に詳細に検討する。
【００７０】
先ずＮｏ．４、Ｎｏ．５として示した本発明例では、第１段目スタンドＦ１の入側における潤滑油供給量を大きく変化させても、第２スタンドで、スリップ、焼き付きのいずれもが発生しなかった。
ここで、第１段目スタンドＦ１の出側における潤滑油残留量の具体的な値は不明であるが、第１段目スタンドＦ１の入側における潤滑油供給量を大きく変化させれば、それに伴って第１段目スタンドＦ１の出側における潤滑油残留量も大きく変動すると推測される。しかるに、これらの例では、第１段目スタンドＦ１の入側における潤滑油供給量を大きく変化させても、第２スタンドでスリップ、焼き付きがともに発生しなかった事実から、本発明の方法を適用することによって、前段のスタンドの出側の残留潤滑油量の大小にかかわらず、確実かつ安定してスリップおよび焼き付きの発生を防止し得ると解される。
【００７１】
これに対して、Ｎｏ．１として示した比較例では、第１段目スタンドＦ１の入側における潤滑油供給量を大きく変化させれば、第２スタンドで、スリップ、焼き付きのいずれかが発生してしまうこと、したがって第１段スタンドの出側の残留潤滑油量に応じて厳密且つ正確に第２段スタンド入側で潤滑油供給量を制御する必要があることが判る。なおＮｏ．１の例でも、第２段スタンド入側での潤滑油供給量が適切であれば（潤滑油供給量４Ｌ／ｍｉｎであれば）、スリップおよび焼き付きの発生を防止できたが、実際の冷間圧延においては、残留潤滑油量は、前段スタンド入側での潤滑油供給量だけではなく、そのほかの条件（圧下率、圧延速度、板温度等）によっても大きく変動するから、次段スタンド入側での最適な潤滑油供給量を決定することは極めて困難である。
【００７２】
また比較例のＮｏ．２は、第１スタンド入側で比較的多量の潤滑油を供給する一方、第２スタンド入側で、残留潤滑油の洗浄・除去を行わず且つ潤滑油の供給も行わなかった例であるが、この場合も第１段目スタンドＦ１の入側における潤滑油供給量を大きく変化させれば、第２スタンドで、スリップ、焼き付きのいずれかが発生してしまった。なお第１スタンド入側での潤滑油供給量が６Ｌ／ｍｉｎの場合は、スリップ、焼き付きがともに発生しなかったが、これは、第１段スタンドから第２段スタンドに持ち越された潤滑油の量が偶然に適切な量となっていたに過ぎない。したがってこの例をもってしては、潤滑油供給量の制御を論じることはできない。
【００７３】
また比較例のＮｏ．３は、第２スタンド入側で残留潤滑油の洗浄・除去を行ったが、第２スタンド入側で潤滑油の供給を行わなかった例であるが、この場合は第２スタンドのワークロール間に挿入される鋼板表面に潤滑油がほとんど残っていないため、焼き付きが発生してしまったものと解される。
【００７４】
＜実施例２＞
この実施例２は、中間のロールスタンドに対する前段のロールスタンドから持ち越された潤滑油の脱脂洗浄の有無が、その中間のロールスタンドでのスリップの発生に及ぼす影響を調べた例である。
図３に示すように、それぞれ４段圧延機（４Ｈｉミル）からなる５基のロールスタンドＦ１〜Ｆ５を配列した冷間圧延設備１において、中間の第３段目のロールスタンドＦ３の入側の潤滑油供給装置６Ａ、６Ｂと第２段目ロールスタンドＦ２の出側との間に、脱脂洗浄剤供給装置１０Ａ、１０Ｂ、洗浄水供給装置１２Ａ、１２Ｂ及び気体吹き付け装置１４Ａ、１４Ｂからなる残留潤滑油洗浄・除去手段を設置して、タンデム冷間圧延を行った。
【００７５】
圧延条件は、次の通りである。
・被圧延材：ＳＰＣＣ鋼板向けの板厚２ｍｍの鋼板
・第１段目ロールスタンドＦ１：圧下率３０％、出側板厚１．４ｍｍ、圧延速度２０．８ｍ／ｍｉｎ
・第２段目ロールスタンドＦ２：圧下率２８．６％、出側板厚１．０ｍｍ、圧延速度３５．２ｍ／ｍｉｎ
・第３段目ロールスタンドＦ３：圧下率３０％、出側板厚２．７ｍｍ、圧延速度５０．２ｍ／ｍｉｎ
・第４段目ロールスタンドＦ４：圧下率２５％、出側板厚０．５２ｍｍ、圧延速度６６．８ｍ／ｍｉｎ
・第５段目ロールスタンドＦ５：圧下率１２％、出側板厚０．４６ｍｍ、圧延速度７７．３ｍ／ｍｉｎ
【００７６】
潤滑油としては、いずれのスタンドでも、実施例１と同様な原液の２ｖｏｌ％エマルションを用い、第２段目のスタンドＦ２の入側において著しく多量（８０Ｌ／ｍｉｎ）の潤滑油を供給し、それ以外の各スタンドの入側においては５０Ｌ／ｍｉｎの潤滑油を供給した。
【００７７】
表２のＮｏ．６の場合は、脱脂洗浄剤供給装置１０Ａ、１０Ｂを作動させて、鋼板の単位面積当たりの脱脂洗浄剤供給量を４０ｃｃ／ｍ２とし、アトマイズガス圧は０．３ＭＰaとして、第２段目スタンドＦ２の出側（第３段目スタンドＦ３の入側）で脱脂洗浄剤を供給し、さらに洗浄水供給装置１２Ａ、１２Ｂを作動させて脱脂洗浄剤の洗い流しを行うとともに、気体吹き付け装置１４Ａ、１４Ｂを作動させて乾燥空気の吹き付けによる洗浄水の吹き飛ばし(水切り)を行った。洗浄水供給装置１２Ａ、１２Ｂによる洗浄水の供給量は、鋼板の単位面積当たり８Ｌ／ｍ２とし、気体吹き付け装置１４Ａ、１４Ｂによる乾燥空気の吹き付け量は、鋼板の単位面積当たり３００Ｌ／ｍ２とした。なお脱脂洗浄剤としては、実施例１と同様に、ノニオン系界面活性剤であるアルキルアミンオキシドを含む脱脂洗浄剤を空気により霧化して、ガスアトマイズ法によって鋼板表面に噴霧した。
一方表２のＮｏ．７の場合は、脱脂洗浄剤供給装置１０Ａ、１０Ｂを作動させず、第２段目スタンドＦ２の出側（第３段目スタンドの入側）での脱脂洗浄剤の供給を行わなかった。
【００７８】
この実施例２における、第３段目スタンドＦ３出側でのスリップ発生状況を調べたところ、表２中に示す結果が得られた。
【００７９】
【表２】
2019089130.tif 000004
【００８０】
表２から、中間のロールスタンドでも、前段で著しく多量の潤滑油を供給した場合には、脱脂洗浄を行わなければスリップが発生するが、脱脂洗浄を行うことによってスリップの発生を防止し得ることが明らかである。
【００８１】
＜実施例３＞
この実施例３は、界面活性剤の種類（系）及び前段のロールスタンドの出側の鋼板表面温度がスリップの発生に及ぼす影響を調べるために、実験的に２基のロールスタンドでタンデム冷間圧延を行った例である。なお冷間圧延設備としては、図５に示した設備と同様なものを用いた。また脱脂洗浄剤のノニオン系界面活性剤としてはアルキルアミンオキシドを、アニオン系界面活性剤としては直鎖アルキルベンゼンスルホン酸塩を、カチオン系界面活性剤としてはアルキルアミン塩を用い、それぞれの界面活性剤を含む脱脂洗浄剤は、２流体ノズルを用い、空気により霧化してガスアトマイズ法により鋼板の上下の表面に噴霧した。
圧延条件としては、被圧延材を板厚２ｍｍのＳＰＣＣ鋼板とし、第１段目ロールスタンドＦ１、第２段目ロールスタンドＦ２での圧下率はいずれも３０％とした。
第１段目ロールスタンドＦ１の出側での鋼板表面温度を調整するために、第１段目ロールスタンドＦ１の圧延速度を、２５〜３４ｍｐｍの範囲内で変化させ、第１段目ロールスタンドＦ１の出側の鋼板表面温度を測定した。
潤滑油としては、実施例１と同様な潤滑油原液の２ｖｏｌ％エマルションを用い、第１段目ロールスタンドＦ１の入側、第２段目ロールスタンドＦ２の入側で、それぞれ１０Ｌ／ｍｉｎの流量で供給した。
鋼板表面に供給する界面活性剤の種類（系）を変え、また鋼板表面温度を変えた場合における、第２段目ロールスタンドでのスリップ発生状況を調べたので、その結果を各条件に対応して表３に示す。なおスリップ発生状況は、スリップによる鋼板の擦り傷の発生の有無によって調べた。
【００８２】
【表３】
2019089130.tif 000005
【００８３】
表３に示すように、ノニオン系界面活性剤を含む脱脂洗浄剤を用いた場合には、第１段目ロールスタンドＦ１の出側鋼板温度が１２３℃未満では第２段目ロールスタンドＦ２でのスリップが発生しなかったが，１２３℃以上ではスリップが発生した。
一方、アニオン系界面活性剤もしくはおよびカチオン系界面活性剤を含む脱脂洗浄剤を用いた場合には、第１段目ロールスタンドＦ１の出側鋼板温度が１１７℃未満では第２段目ロールスタンドＦ２でのスリップが発生したが、１１７℃以上ではスリップが発生しなかった。
これらの結果から、１２０℃±３℃の範囲内の温度を選択基準温度とし、鋼板温度が選択基準温度未満の場合には、ノニオン系の界面活性剤を含む脱脂洗浄剤を用い、鋼板温度が選択基準温度以上の場合には、アニオン系もしくはカチオン系の界面活性剤を含む脱脂洗浄剤を用いることによって、いずれの鋼板温度でもスリップの発生を防止し得ることが確認された。
【００８４】
以上、本発明の好ましい実施形態について説明したが、これらの実施形態は、あくまで本発明の要旨の範囲内の一つの例に過ぎず、本発明の要旨から逸脱しない範囲内で、構成の付加、省略、置換、およびその他の変更が可能である。すなわち本発明は、前述した説明によって限定されることはなく、添付の特許請求の範囲によってのみ限定され、その範囲内で適宜変更可能であることはもちろんである。
【符号の説明】
【００８５】
１      金属板（鋼板）
３Ａ、３Ｂ      ワークロール
６Ａ、６Ｂ      潤滑油供給装置
１０Ａ、１０Ｂ      脱脂洗浄剤供給装置
１２Ａ、１２Ｂ      洗浄水供給装置
１４Ａ、１４Ｂ      気体吹き付け装置
Ｆ１〜Ｆ５      ロールスタンド
【図１】
2019089130.tif 000006
【図２】
2019089130.tif 000007
【図３】
2019089130.tif 000008
【図４】
2019089130.tif 000009
【図５】
2019089130.tif 000010